(57)【要約】【課題】長期間にわたって着色が防止される重合禁止剤組成物を提供する。【解決手段】フェノール系重合禁止剤、又はアミン系重合禁止剤と、一般式（１）：Ｒ１Ｒ２Ｎ−ＯＨ（但し、Ｒ１、Ｒ２は、それぞれ独立に、アルキル基、アルコキシ基、アリール基、アラルキル基から選択される基を示す。）で示されるＮ置換ヒドロキシルアミン化合物と、を含有し、前記Ｎ置換ヒドロキシルアミン化合物の含有量が、前記フェノール系重合禁止剤、又はアミン系重合禁止剤１００質量部に対して、０．２〜１００質量部である重合禁止剤組成物。【選択図】なし【特許請求の範囲】
【請求項１】
フェノール系重合禁止剤、又はアミン系重合禁止剤と、
一般式：Ｒ１Ｒ２Ｎ−ＯＨ（但し、Ｒ１、Ｒ２は、それぞれ独立に、アルキル基、アルコキシ基、アリール基、アラルキル基から選択される基を示す。）で示されるＮ置換ヒドロキシルアミン化合物と、を含有し、
前記Ｎ置換ヒドロキシルアミン化合物の含有量が、前記フェノール系重合禁止剤、又はアミン系重合禁止剤１００質量部に対して、０．２〜１００質量部である重合禁止剤組成物。
【請求項２】
前記Ｎ置換ヒドロキシルアミン化合物の含有量が、前記フェノール系重合禁止剤、又はアミン系重合禁止剤１００質量部に対して、０．４〜５０質量部である請求項１に記載の重合禁止剤組成物。
【請求項３】
前記フェノール系重合禁止剤が、二価フェノール化合物である請求項１または２に記載の重合禁止剤組成物。
【請求項４】
前記二価フェノール化合物が、ハイドロキノン、ｐ−メトキシフェノール、又はα−トコフェロールである請求項３に記載の重合禁止剤組成物。
【請求項５】
前記二価フェノール化合物が、α−トコフェロールである請求項３または４に記載の重合禁止剤組成物。
【請求項６】
前記アミン系重合禁止剤が、フェノチアジンである請求項１〜５のいずれか一項に記載の重合禁止剤組成物。
【請求項７】
前記Ｎ置換ヒドロキシルアミン化合物が、Ｎ，Ｎ−ジエチルヒドロキシルアミン、又はＮ，Ｎ−ジベンジルヒドロキシルアミンである請求項１〜６のいずれか一項に記載の重合禁止剤組成物。
【請求項８】
フェノール系重合禁止剤、又はアミン系重合禁止剤に、前記フェノール系重合禁止剤、又はアミン系重合禁止剤１００質量部に対して、０．２〜１００質量部の一般式：Ｒ１Ｒ２Ｎ−ＯＨ（但し、Ｒ１、Ｒ２は、それぞれ独立に、アルキル基、アルコキシ基、アリール基、アラルキル基から選択される基を示す。）で示されるＮ置換ヒドロキシルアミン化合物を添加して前記フェノール系重合禁止剤、又はアミン系重合禁止剤の着色を防止する重合禁止剤の着色防止方法。
【請求項９】
前記Ｎ置換ヒドロキシルアミン化合物を、前記フェノール系重合禁止剤、又はアミン系重合禁止剤１００質量部に対して、０．４〜５０質量部添加する請求項８に記載の重合禁止剤の着色防止方法。
【請求項１０】
前記フェノール系重合禁止剤が、二価フェノール化合物である請求項８または９に記載の重合禁止剤の着色防止方法。
【請求項１１】
前記二価フェノール化合物が、ハイドロキノン、ｐ−メトキシフェノール、又はα−トコフェロールである請求項１０に記載の重合禁止剤の着色防止方法。
【請求項１２】
前記二価フェノール化合物が、α−トコフェロールである請求項１０または１１に記載の重合禁止剤の着色防止方法。
【請求項１３】
前記アミン系重合禁止剤が、フェノチアジンである請求項８〜１２のいずれか一項に記載の重合禁止剤の着色防止方法。
【請求項１４】
前記Ｎ置換ヒドロキシルアミン化合物が、Ｎ，Ｎ−ジエチルヒドロキシルアミン、又はＮ，Ｎ−ジベンジルヒドロキシルアミンである請求項８〜１３のいずれか一項に記載の重合禁止剤の着色防止方法。
【請求項１５】
請求項１〜７のいずれか一項に記載の重合禁止剤組成物と、重合性単量体、又は重合性単量体の部分重合物、若しくは重合性単量体の重合物と、を含有する材料組成物。
【請求項１６】
前記重合性単量体が、アクリル酸、若しくはアクリル酸のエステル、又はメタクリル酸、若しくはメタクリル酸のエステルである請求項１５に記載の材料組成物。
【請求項１７】
請求項１〜７のいずれか一項に記載の重合禁止剤組成物を、重合性単量体、又は重合性単量体の部分重合物、若しくは重合性単量体の重合物に添加する、材料組成物の着色防止方法。
【請求項１８】
前記重合性単量体が、アクリル酸、若しくはアクリル酸のエステル、又はメタクリル酸、若しくはメタクリル酸のエステルである請求項１７に記載の材料組成物の着色防止方法。
【発明の詳細な説明】
【技術分野】
【０００１】
本発明は、重合禁止剤組成物、重合禁止剤の着色防止方法、材料組成物、及び材料組成物の着色防止方法に関する。より詳しくは、長期間にわたって着色が防止される重合禁止剤組成物、重合禁止剤の着色防止方法、材料組成物、及び材料組成物の着色防止方法に関する。
【背景技術】
【０００２】
重合性単量体の保管安定性を目的として添加される重合禁止剤（重合抑制剤とも言う。）、或いは酸化防止剤としてハイドロキノン、メトキシフェノール等のフェノール系化合物、フェノチアジン等のアミン系化合物が広く用いられている。しかし、重合禁止剤、或いは酸化防止剤は、その効果を発現する際に着色を伴う場合が多い。この着色が、重合性単量体の着色をしばしば引き起こす。
【０００３】
そして、このような重合性単量体の着色は、その重合性単量体を用いて製造される最終製品の用途によっては支障をもたらすことがある。例えば、車両用透明部材、透明シート用部材では、着色されると光の透過性が低下するため好ましくない。また、光学機器部材であるレンズ、プリズム、光ディスク、シート等は、色相安定性を要するため、着色による色相変化は好ましくない。同様に、半導体用部材、電子材料、粘着剤、接着剤、高吸水性樹脂、インク、塗料、樹脂、繊維の改質剤などの原材料についても、その使途によっては透明、或いは白色であることを必要とすることがある。
【０００４】
このため、重合性単量体の着色を防止することができる重合禁止剤組成物、及び重合禁止剤の着色防止方法の開発が要望されている。
【０００５】
また、近年、各種分野において毒性の低い材料を使用するという要求が高まっている。例えば、α−トコフェロールは、天然物由来の酸化防止機能、重合禁止機能を有することから、今後、広範な用途が期待される。
【０００６】
しかしながら、α−トコフェロールは、その使用環境によって変色（以下、「変色」も含めて「着色」と記載する。）を起こす場合がある。特にα−トコフェロールが配合される素材が淡色である場合、着色したα−トコフェロールの色によって、製造された素材が着色される。そのため、素材の用途によっては、このような着色を防止することが要求され、改善が望まれている。
【０００７】
このようなα−トコフェロールの着色防止方法としては、例えば、ホスファイトを添加する方法が開示されている（例えば、特許文献１参照）。
【０００８】
また、α−トコフェロールを精製することにより、着色の原因となる成分を除去する方法も開示されている（例えば、特許文献２〜４参照）。
【０００９】
さらに、α−トコフェロールの着色を抑えるために、α−トコフェロールにシロキサン化合物を配合する方法が開示されている（例えば、特許文献５参照）。
【００１０】
また、α−トコフェロールの着色を防止するために、アリールホスフィン化合物、シラザン化合物、及びシラノール化合物から選択される化合物を配合してなる組成物が開示されている（例えば、特許文献６参照）。この組成物は、短期的にはかなりの着色防止効果を得ることができる。
【００１１】
さらに、フェノール、クレゾール等のフェノール類の脱色、着色防止法として、一価のフェノール類にジエチルヒドロキシルアミン、又はその塩を添加することが開示されている（例えば、特許文献７参照）。
【先行技術文献】
【特許文献】
【００１２】
【特許文献１】特開２００３−２８６４１３号公報
【特許文献２】特開２０１１−１５７３０５号公報
【特許文献３】特開昭５１−１０００８１号公報
【特許文献４】特開昭４９−８００７４号公報
【特許文献５】特開２０１０−１４４１４３号公報
【特許文献６】特開２０１３−２３７７２０号公報
【特許文献７】特開昭５７−１６５３３２号公報
【００１３】
しかしながら、特許文献１に記載の方法では、着色防止効果が十分でなかったり、着色をより促進したりする場合がある。また、使用するホスファイトの種類によっては、毒性等の観点から安全性に問題がある。
【００１４】
また、特許文献２〜４に記載の方法では、α−トコフェロールの製造コストを大幅に増加させるため、現実に採用できる方法ではない。また、製造時に着色の原因となる成分を十分に除去することが難しく、空気中等での保管中に、着色されてしまうという問題もある。
【００１５】
さらに、特許文献５に記載の方法では、着色を抑えるために過剰のシロキサン化合物を配合する必要がある。このような過剰のシロキサン化合物を配合したα−トコフェロールは、その用途が限定されるという問題がある。即ち、過剰のシロキサン化合物が含まれることから、シロキサン化合物の混入が好ましくない原料に対しては使用することが難しい。
【００１６】
また、特許文献６に記載の組成物は、安全性などは良好であるものの、長期間にわたって安定した着色防止効果を得ることが難しい場合がある。さらに、特許文献７におけるフェノール類としては、一価フェノールが記載されているだけである。
【発明の概要】
【発明が解決しようとする課題】
【００１７】
本発明は、このような従来技術が有する問題点に鑑みてなされたものである。その課題とするところは、長期間にわたって着色が防止される、重合禁止剤組成物を提供することにある。
【課題を解決するための手段】
【００１８】
本発明者は、上記課題を解決すべく鋭意検討した結果、フェノール系重合禁止剤、又はアミン系重合禁止剤と、所定のＮ置換ヒドロキシルアミン化合物と、を含有し、Ｎ置換ヒドロキシルアミン化合物の含有量が、重合禁止剤１００質量部に対して、０．２〜１００質量部であることによって、上記課題を解決することができることを見出し、本発明を完成するに至った。
【００１９】
即ち、本発明によれば、以下に示す重合禁止剤組成物、重合禁止剤の着色防止方法、材料組成物、及び材料組成物の着色防止方法が提供される。
【００２０】
［１］フェノール系重合禁止剤、又はアミン系重合禁止剤と、一般式：Ｒ１Ｒ２Ｎ−ＯＨ（但し、Ｒ１、Ｒ２は、それぞれ独立に、アルキル基、アルコキシ基、アリール基、アラルキル基から選択される基を示す。）で示されるＮ置換ヒドロキシルアミン化合物と、を含有し、前記Ｎ置換ヒドロキシルアミン化合物の含有量が、前記フェノール系重合禁止剤、又はアミン系重合禁止剤１００質量部に対して、０．２〜１００質量部である重合禁止剤組成物。
【００２１】
［２］前記Ｎ置換ヒドロキシルアミン化合物の含有量が、前記フェノール系重合禁止剤、又はアミン系重合禁止剤１００質量部に対して、０．４〜５０質量部である前記［１］に記載の重合禁止剤組成物。
【００２２】
［３］前記フェノール系重合禁止剤が、二価フェノール化合物である前記［１］または［２］に記載の重合禁止剤組成物。
【００２３】
［４］前記二価フェノール化合物が、ハイドロキノン、ｐ−メトキシフェノール、又はα−トコフェロールである前記［３］に記載の重合禁止剤組成物。
【００２４】
［５］前記二価フェノール化合物が、α−トコフェロールである前記［３］または［４］に記載の重合禁止剤組成物。
【００２５】
［６］前記アミン系重合禁止剤が、フェノチアジンである前記［１］〜［５］のいずれかに記載の重合禁止剤組成物。
【００２６】
［７］前記Ｎ置換ヒドロキシルアミン化合物が、Ｎ，Ｎ−ジエチルヒドロキシルアミン、又はＮ，Ｎ−ジベンジルヒドロキシルアミンである前記［１］〜［６］のいずれかに記載の重合禁止剤組成物。
【００２７】
［８］フェノール系重合禁止剤、又はアミン系重合禁止剤に、前記フェノール系重合禁止剤、又はアミン系重合禁止剤１００質量部に対して、０．２〜１００質量部の一般式：Ｒ１Ｒ２Ｎ−ＯＨ（但し、Ｒ１、Ｒ２は、それぞれ独立に、アルキル基、アルコキシ基、アリール基、アラルキル基から選択される基を示す。）で示されるＮ置換ヒドロキシルアミン化合物を添加して前記フェノール系重合禁止剤、又はアミン系重合禁止剤の着色を防止する重合禁止剤の着色防止方法。
【００２８】
［９］前記Ｎ置換ヒドロキシルアミン化合物を、前記フェノール系重合禁止剤、又はアミン系重合禁止剤１００質量部に対して、０．４〜５０質量部添加する前記［８］に記載の重合禁止剤の着色防止方法。
【００２９】
［１０］前記フェノール系重合禁止剤が、二価フェノール化合物である前記［８］または［９］に記載の重合禁止剤の着色防止方法。
【００３０】
［１１］前記二価フェノール化合物が、ハイドロキノン、ｐ−メトキシフェノール、又はα−トコフェロールである前記［１０］に記載の重合禁止剤の着色防止方法。
【００３１】
［１２］前記二価フェノール化合物が、α−トコフェロールである前記［１０］または［１１］に記載の重合禁止剤の着色防止方法。
【００３２】
［１３］前記アミン系重合禁止剤が、フェノチアジンである前記［８］〜［１２］のいずれかに記載の重合禁止剤の着色防止方法。
【００３３】
［１４］前記Ｎ置換ヒドロキシルアミン化合物が、Ｎ，Ｎ−ジエチルヒドロキシルアミン、又はＮ，Ｎ−ジベンジルヒドロキシルアミンである前記［８］〜［１３］のいずれかに記載の重合禁止剤の着色防止方法。
【００３４】
［１５］前記［１］〜［７］のいずれかに記載の重合禁止剤組成物と、重合性単量体、又は重合性単量体の部分重合物、若しくは重合性単量体の重合物と、を含有する材料組成物。
【００３５】
［１６］前記重合性単量体が、アクリル酸、若しくはアクリル酸のエステル、又はメタクリル酸、若しくはメタクリル酸のエステルである前記［１５］に記載の材料組成物。
【００３６】
［１７］前記［１］〜［７］のいずれかに記載の重合禁止剤組成物を、重合性単量体、又は重合性単量体の部分重合物、若しくは重合性単量体の重合物に添加する、材料組成物の着色防止方法。
【００３７】
［１８］前記重合性単量体が、アクリル酸、若しくはアクリル酸のエステル、又はメタクリル酸、若しくはメタクリル酸のエステルである前記［１７］に記載の材料組成物の着色防止方法。
【発明の効果】
【００３８】
本発明の重合禁止剤組成物は、フェノール系重合禁止剤、又はアミン系重合禁止剤と、所定のＮ置換ヒドロキシルアミン化合物を所定量で含有するため、フェノール系重合禁止剤、又はアミン系重合禁止剤の着色を長期間にわたって安定して防止することができる。
【００３９】
本発明の重合禁止剤の着色防止方法は、フェノール系重合禁止剤、又はアミン系重合禁止剤と、所定のＮ置換ヒドロキシルアミン化合物を所定量で含有するため、フェノール系重合禁止剤、又はアミン系重合禁止剤の着色を長期間にわたり安定して防止することができる。
【００４０】
本発明の材料組成物は、本発明の重合禁止剤組成物と、重合性単量体、又は重合性単量体の部分重合物、若しくは重合性単量体の重合物を所定量で含有するため、重合性単量体、又は重合性単量体の部分重合物、若しくは重合性単量体の重合物の着色を長期間にわたって安定して防止することができる。
【００４１】
本発明の材料組成物の着色防止方法は、本発明の重合禁止剤組成物と、重合性単量体、又は重合性単量体の部分重合物、若しくは重合性単量体の重合物を所定量で含有するため、重合性単量体、又は重合性単量体の部分重合物、若しくは重合性単量体の重合物の着色を長期間にわたり安定して防止することができる。
【図面の簡単な説明】
【００４２】
【図１】実施例５〜８、比較例６〜８のα−トコフェロール含有組成物の保管中のガードナー色数を示す写真である。
【図２】実施例９〜１２、比較例９〜１１のα−トコフェロール含有組成物の保管中のガードナー色数を示す写真である。
【図３】実施例１７の着色低減試験における色相の変化を示す写真である。
【発明を実施するための形態】
【００４３】
以下、本発明の実施の形態について説明する。但し、本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に含まれることが理解されるべきである。
【００４４】
［１］重合禁止剤組成物：
本発明の重合禁止剤組成物は、フェノール系重合禁止剤、又はアミン系重合禁止剤と、一般式：Ｒ１Ｒ２Ｎ−ＯＨで示されるＮ置換ヒドロキシルアミン化合物と、を含有するものである。但し、上記一般式中、Ｒ１、Ｒ２は、それぞれ独立に、アルキル基、アルコキシ基、アリール基、アラルキル基から選択される基を示す。また、Ｎ置換ヒドロキシルアミン化合物の含有量は、フェノール系重合禁止剤、又はアミン系重合禁止剤１００質量部に対して、０．２〜１００質量部である。
【００４５】
このような重合禁止剤、特にフェノール系重合禁止剤がα−トコフェロールであるα−トコフェロールを含有する重合禁止剤組成物は、所定のＮ置換ヒドロキシルアミン化合物を所定量で含有するため、長期間にわたって着色が防止される。この理由は、Ｎ置換ヒドロキシルアミン化合物が重合禁止剤（特にα−トコフェロール）の酸化による着色を防止しつつ、例えば使用環境によって着色が進行（促進）することを防止するためであると考えられる。
【００４６】
［１−１］フェノール系重合禁止剤：
本発明の重合禁止剤組成物に含有されるフェノール系重合禁止剤としては、例えば、ハイドロキノン、ｐ−メトキシフェノール、α−トコフェロール、２，６−ジ−ターシャリブチルフェノール（以下、ターシャリブチルをｔ−ブチルと略記する。）、２，６−ジ−ｔ−ブチル−４−クレゾール、２，６−ジ−ｔ−ブチル−４−エチルフェノール、２，４−ジメチル−６−ｔ−ブチルフェノール、４，４’−メチレンビス（２，６−ジ−ｔ−ブチルフェノール）、４，４’−ビス（２，６−ジ−ｔ−ブチルフェノール）、４，４’−ビス（２−メチル−６−ｔ−ブチルフェノール）、２，２’−メチレンビス（４−メチル−６−ｔ−ブチルフェノール）、２，２’−メチレンビス（４−エチル−６−ｔ−ブチルフェノール）、４，４’−ブチリデンビス（３−メチル−６−ｔ−ブチルフェノール）、４，４’−イソプロピリデンビス（２，６−ジ−ｔ−ブチルフェノール）、２，２’−メチレンビス（４−メチル−６−シクロヘキシルフェノール）、２，２’−メチレンビス（４−メチル−６−ノニルフェノール）、２，２’−イソブチリデンビス（４，６−ジメチルフェノール）、２，６−ビス（２’−ヒドロキシ−３’−ｔ−ブチル−５’−メチルベンジル）−４−メチルフェノール、３−ｔ−ブチル−４−ヒドロキシアニソール、２−ｔ−ブチル−４−ヒドロキシアニソール等が挙げられる。
【００４７】
また、３−（４−ヒドロキシ−３，５−ジ−ｔ−ブチルフェニル）プロピオン酸オクチル、３−（４−ヒドロキシ−３，５−ジ−ｔ−ブチルフェニル）プロピオン酸ステアリル、３−（４−ヒドロキシ−３，５−ジ−ｔ−ブチルフェニル）プロピオン酸オレイル、３−（４−ヒドロキシ−３，５−ジ−ｔ−ブチルフェニル）プロピオン酸ドデシル、３−（４−ヒドロキシ−３，５−ジ−ｔ−ブチルフェニル）プロピオン酸デシル、３−（４−ヒドロキシ−３，５−ジ−ｔ−ブチルフェニル）プロピオン酸オクチル、テトラキス｛３−（４−ヒドロキシ−３，５−ジ−ｔ−ブチルフェニル）プロピオニルオキシメチル｝メタン、３−（４−ヒドロキシ−３，５−ジ−ｔ−ブチルフェニル）プロピオン酸グリセリンモノエステル、３−（４−ヒドロキシ−３，５−ジ−ｔ−ブチルフェニル）プロピオン酸とグリセリンモノオレイルエーテルとのエステル、３−（４−ヒドロキシ−３，５−ジ−ｔ−ブチルフェニル）プロピオン酸ブチレングリコールジエステル、３−（４−ヒドロキシ−３，５−ジ−ｔ−ブチルフェニル）プロピオン酸チオジグリコールジエステル等が挙げられる。
【００４８】
更に、４，４’−チオビス（３−メチル−６−ｔ−ブチルフェノール）、４，４’−チオビス（２−メチル−６−ｔ−ブチルフェノール）、２，２’−チオビス（４−メチル−６−ｔ−ブチルフェノール）、２，６−ジ−ｔ−ブチル−α−ジメチルアミノ−４−クレゾール、２，６−ジ−ｔ−ブチル−４−（Ｎ，Ｎ’−ジメチルアミノメチルフェノール）、ビス（３，５−ジ−ｔ−ブチル−４−ヒドロキシベンジル）サルファイド、トリス｛（３，５−ジ−ｔ−ブチル−４−ヒドロキシフェニル）プロピオニル―オキシエチル｝イソシアヌレート、１，３，５−トリス（３，５−ジ−ｔ−ブチル−４−ヒドロキシフェニル）イソシアヌレート、１，３，５−トリス（３，５−ジ−ｔ−ブチル−４−ヒドロキシベンジル）イソシアヌレート、ビス｛２−メチル−４−（３−ｎ−アルキルチオプロピオニルオキシ）−５−ｔ−ブチルフェニル｝サルファイド、１，３，５−トリス（４−ｔ−ブチル−３−ヒドロキシ−２，６―ジメチルベンジル）イソシアヌレート、テトラフタロイル―ジ（２，６−ジメチル−４−ｔ−ブチル−３−ヒドロキシベンジルサルファイド）等が挙げられる。
【００４９】
また、６−（４−ヒドロキシ−３，５−ジ−ｔ−ブチルアニリノ）−２，４−ビス（オクチルチオ）−１，３，５―トリアジン、２，２’−チオ−｛ジエチル−ビス−３−（３，５−ジ−ｔ−ブチル−４−ヒドロキシフェニル）｝プロピオネート、Ｎ，Ｎ’−ヘキサメチレンビス（３，５−ジ−ｔ−ブチル−４−ヒドロキシ−ヒドロシナミド）、３，９−ビス〔１，１−ジメチル−２−｛β−（３−ｔ−ブチル−４−ヒドロキシ−５−メチルフェニル）プロピオニルオキシ｝エチル〕−２，４，８，１０−テトラオキサスピロ［５，５］ウンデカン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、ビス｛３，３’−ビス−（４’−ヒドロキシ−３’−ｔ−ブチルフェニル）ブチリックアシッド｝グリコールエステル等が挙げられる。
【００５０】
フェノール系重合禁止剤は、二価フェノール化合物が、一価のフェノール化合物よりも重合禁止機能に優れるため、特に好ましい。このような二価フェノール化合物としては、例えば、ハイドロキノン、ｐ−メトキシフェノール、α−トコフェロール、２−ｔ−ブチル−４−ヒドロキシアニソール等が挙げられる。
【００５１】
これらのフェノール系重合禁止剤の中でも、ハイドロキノン、ｐ−メトキシフェノール、α−トコフェロールが好ましく、特に、α−トコフェロールは、Ｎ置換ヒドロキシルアミン化合物と組合せることにより、重合禁止剤組成物に優れた着色防止機能を与えることができる。
【００５２】
このα−トコフェロールとしては、ラセミ化合物を用いても良く、光学異性体の一種のみを用いても良い。
【００５３】
また、α−トコフェロールは、市販品をそのまま用いても良い。但し、着色を防止するという観点からは、従来公知の方法で精製を行ったα−トコフェロールが好ましい。本発明の重合禁止剤組成物において、精製を行ったα−トコフェロールを用いれば、より一層、着色し難い。
【００５４】
［１−２］アミン系重合禁止剤：
本発明の重合禁止剤組成物に含有されるアミン系重合禁止剤としては、例えば、１−ナフチルアミン、フェニル−１−ナフチルアミン等のナフチルアミン系重合禁止剤；Ｎ，Ｎ’−ジイソプロピル−ｐ−フェニレンジアミン、Ｎ，Ｎ’−ジイソブチル−ｐ−フェニレンジアミン、Ｎ，Ｎ’−ジフェニル−ｐ−フェニレンジアミン、Ｎ，Ｎ’−ジ−β−ナフチル−ｐ−フェニレンジアミン、Ｎ−フェニル−Ｎ’−イソプロピル−ｐ−フェニレンジアミン、Ｎ−シクロヘキシル−Ｎ’−フェニル−ｐ−フェニレンジアミン、Ｎ−１，３−ジメチルブチル−Ｎ’−フェニル−ｐ−フェニレンジアミン、ジオクチル−ｐ−フェニレンジアミン、フェニルヘキシル−ｐ−フェニレンジアミン、フェニルオクチル−ｐ−フェニレンジアミン等のフェニレンジアミン系重合禁止剤；ジフェニルアミン、ｐ，ｐ’−ジ−ｎ−ブチルジフェニルアミン、ｐ，ｐ’−ジ−ｔ−ブチルジフェニルアミン、ｐ，ｐ’−ジ−ｔ−ペンチルジフェニルアミン、ｐ，ｐ’−ジオクチルジフェニルアミン、ｐ，ｐ’−ジノニルジフェニルアミン、ｐ，ｐ’−ジデシルジフェニルアミン、ｐ，ｐ’−ジドデシルジフェニルアミン、ｐ，ｐ’−ジスチリルジフェニルアミン、ｐ，ｐ’−ジメトキシジフェニルアミン、４，４’−ビス（４−α，α−ジメチルベンゾイル）ジフェニルアミン、ｐ−イソプロポキシジフェニルアミン等のジフェニルアミン系重合禁止剤；フェノチアジン、３，７−ジオクチルフェノチアジン等のフェノチアジン系重合禁止剤等が挙げられる。
【００５５】
本発明においては、Ｎ置換ヒドロキシルアミン化合物との組合せから、フェノチアジンが特に好ましく、着色し難い重合禁止剤組成物を得ることができる。なお、このアミン系重合禁止剤は、窒素原子に結合する水酸基を有していないものであり、Ｎ置換ヒドロキシルアミン化合物とは、明確に区別される。
【００５６】
［１−３］Ｎ置換ヒドロキシルアミン化合物：
Ｎ置換ヒドロキシルアミン化合物は、一般式：Ｒ１Ｒ２Ｎ−ＯＨで示される化合物であり、つまり、窒素原子に結合した２個の水素原子が置換基で置換されたヒドロキシルアミン化合物である。
【００５７】
アルキル基としては、メチル基、エチル基、プロピル基、ブチル基等を挙げることができる。炭素原子数が１〜１０のアルキル基が好ましい。工業上の入手の容易さ等から、炭素原子数が１〜５の低級アルキル基がより好ましい。
【００５８】
アルコキシ基としては、メトキシ基、エトキシ基、プロポキシ基、ブトキシ基等を挙げることができる。炭素原子数が１〜１０のアルコキシ基が好ましい。炭素原子数が１〜５の低級アルコキシ基がより好ましい。
【００５９】
アリール基としては、フェニル基、トリル基、キシリル基等を挙げることができ、また、アラルキル基としては、ベンジル基、フェネチル基等を挙げることができる。
【００６０】
上記Ｎ置換ヒドロキシルアミン化合物としては、具体的には、Ｎ，Ｎ−ジメチルヒドロキシルアミン、Ｎ，Ｎ−ジエチルヒドロキシルアミン、Ｎ，Ｎ−ジプロピルヒドロキシルアミン、Ｎ，Ｎ−ジブチルヒドロキシルアミン、Ｎ，Ｎ−メチルエチルヒドロキシルアミン、Ｎ，Ｎ−エチルプロピルヒドロキシルアミン、Ｎ，Ｎ−プロピルブチルヒドロキシルアミン、Ｎ，Ｎ−ジデシルヒドロキシルアミン、Ｎ，Ｎ−ジフェニルヒドロキシルアミン、及びＮ，Ｎ−ジベンジルヒドロキシルアミン等を挙げることができる。これらの内でも、Ｎ，Ｎ−ジエチルヒドロキシルアミン、Ｎ，Ｎ−ジベンジルヒドロキシルアミンが好適に使用される。Ｎ置換ヒドロキシルアミン化合物が、Ｎ，Ｎ−ジエチルヒドロキシルアミン、又はＮ，Ｎ−ジベンジルヒドロキシルアミンであると、優れた着色防止効果が得られる。
【００６１】
Ｎ置換ヒドロキシルアミン化合物は、付加塩であってもよく、付加塩を構成する化合物としては、例えば、塩酸、硝酸、硫酸等の無機酸、酢酸、乳酸、シュウ酸、クエン酸、リンゴ酸、酒石酸、フマル酸、マレイン酸等の有機酸を挙げることができる。
【００６２】
重合禁止剤組成物がＮ置換ヒドロキシルアミン化合物を所定量で含有していると、製造時には着色していたとしても、α−トコフェロール（即ち、α−トコフェロール溶液）の色を着色前の色に戻すこと（即ち、着色の程度を低減する）ができる。つまり、本発明の重合禁止剤組成物は、Ｎ置換ヒドロキシルアミン化合物を含有することにより、長期間にわたって着色が防止されるだけでなく、長期間の保管中に着色が減退するというものである。この理由は、Ｎ置換ヒドロキシルアミン化合物が還元作用を有するためであると考えられる。ここで、市販のα−トコフェロール（α−トコフェロール溶液）は、既に着色してしまっていることが多い。そのため、既に着色してしまっている市販のα−トコフェロールを、使用すると商品的価値が劣るため、その使用が回避されている。しかし、本発明の重合禁止剤組成物は、市販のα−トコフェロールを用いる場合であっても、その保管中に着色の程度を低減させることができる。
【００６３】
保管中における着色の程度の低減は、ハイドロキノン、ｐ−メトキシフェノール等のフェノール系重合禁止剤、フェノチアジン等のアミン系重合禁止剤についても同様に達成することができる。
【００６４】
Ｎ置換ヒドロキシルアミン化合物は、公知の製造方法により製造することができる。例えば、ヨウ化エチルによりヒドロキシルアミンをエチル化する方法、塩化ベンジルと塩酸ヒドロキシルアミンを反応させる方法等により製造することができる。
【００６５】
［１−４］Ｎ置換ヒドロキシルアミン化合物の含有量：
Ｎ置換ヒドロキシルアミン化合物の含有量は、フェノール系重合禁止剤、又はアミン系重合禁止剤１００質量部に対して、０．２〜１００質量部であり、０．３〜７０質量部であることが好ましく、０．４〜５０であることが更に好ましい。Ｎ置換ヒドロキシルアミン化合物の含有量がこの範囲にあることで、重合禁止剤、特にα−トコフェロールの着色を長期間にわたって防止できる。
【００６６】
Ｎ置換ヒドロキシルアミン化合物の含有量が０．２質量部未満では、着色を防止する効果が十分に得られない。Ｎ置換ヒドロキシルアミン化合物の含有量が１００質量部超では、多量に含有させることによる顕著な着色防止効果が得られ難い。そればかりか、重合禁止剤組成物中にＮ置換ヒドロキシルアミン化合物が多量に含有することから、そのような多量にＮ置換ヒドロキシルアミン化合物を含有する重合禁止剤組成物は、その用途によっては好ましくなく、使用分野が制限される。
【００６７】
［１−５］その他の成分：
本発明の重合禁止剤組成物には、着色防止効果を損なわない範囲でその他の成分を含有させても良い。その他の成分としては、公知の着色防止剤や有機溶剤等を挙げることができる。
【００６８】
［１−５−１］着色防止剤：
着色防止剤としては、例えば、モノシクロへキシルジフェニルホスフィン、モノプロピルジフェニルホスフィン、モノブチルジフェニルホスフィン等のモノアリールホスフィン化合物、トリフェニルホスフィン、トリトリルホスフィン、トリキシリルホスフィン、トリナフチルホスフィン等のトリアリールホスフィン化合物、１，１，３，３−テトラメチルジシラザン、１，１，１，３，３，３−へキサメチルジシラザン、ジブチルテトラメチルジシラザン、ヘキサエチルジシラザン、ジビニルテトラメチルジシラザン、ジフェニルテトラメチルジシラザン、テトラフェニルジメチルジシラザン等のシラザン化合物、トリフェニルシラノール、ジフェニルシランジオール等のシラノール化合物、２，２，６，６−テトラメチル−２，６−ジシラピペリジン、２，２，５，５−テトラメチル−２，５−ジシラピロリジン等を挙げることができる。
【００６９】
［１−５−２］有機溶剤：
有機溶剤としては、芳香族炭化水素系溶剤、アルコール系溶剤、エステル系溶剤、エーテル系溶剤、ケトン系溶剤等を例示することができる。
【００７０】
［１−６］重合禁止剤組成物の調製：
本発明の重合禁止剤組成物は、フェノール系重合禁止剤、又はアミン系重合禁止剤に、フェノール系重合禁止剤、又はアミン系重合禁止剤１００質量部に対して、０．２〜１００質量部の上記一般式で示されるＮ置換ヒドロキシルアミン化合物を加え、さらに必要に応じてその他の成分の任意量を加え、その後、均一に混合することにより容易に調製することができる。
【００７１】
［２］重合禁止剤の着色防止方法：
本発明の重合禁止剤の着色防止方法は、フェノール系重合禁止剤、又はアミン系重合禁止剤に、フェノール系重合禁止剤、又はアミン系重合禁止剤１００質量部に対して、０．２〜１００質量部の一般式：Ｒ１Ｒ２Ｎ−ＯＨで示されるＮ置換ヒドロキシルアミン化合物を添加する方法である。但し、上記一般式中、Ｒ１、Ｒ２は、それぞれ独立に、アルキル基、アルコキシ基、アリール基、アラルキル基から選択される基を示す。
【００７２】
このような方法により、長期間にわたって保管しても重合禁止剤、特にα−トコフェロールの着色を良好に防止することができる。即ち、本発明の重合禁止剤、特にα−トコフェロールの着色防止方法は、所定のＮ置換ヒドロキシルアミン化合物を所定量で添加するため、重合禁止剤、特にα−トコフェロールの着色を長期間にわたり安定して防止することができる。
【００７３】
［２−１］フェノール系重合禁止剤、又はアミン系重合禁止剤：
このフェノール系重合禁止剤、又はアミン系重合禁止剤の着色を防止する重合禁止剤の着色防止方法において使用することができるフェノール系重合禁止剤、又はアミン系重合禁止剤としては、重合禁止剤組成物において説明したものと同様のフェノール系重合禁止剤、又はアミン系重合禁止剤を使用することができる。
【００７４】
［２−２］Ｎ置換ヒドロキシルアミン化合物：
Ｎ置換ヒドロキシルアミン化合物としては、重合禁止剤組成物において説明したものと同様のＮ置換ヒドロキシルアミン化合物を使用することができる。これらのＮ置換ヒドロキシルアミン化合物の中でも、Ｎ，Ｎ−ジエチルヒドロキシルアミン、Ｎ，Ｎ−ジベンジルヒドロキシルアミンが好ましい。
【００７５】
さらに、所定のＮ置換ヒドロキシルアミン化合物の中でも、Ｎ，Ｎ−ジエチルヒドロキシルアミン、Ｎ，Ｎ−ジベンジルヒドロキシルアミンを用いることにより、既に着色してしまった重合禁止剤、特にα−トコフェロール（即ち、α−トコフェロール溶液）の色を着色前の色に戻すこと（即ち、着色の程度を低減させること）ができる。この理由は、酸化による着色を防止しつつ、着色を促進してしまうような作用が小さいためであると考えられる。ここで、市販のα−トコフェロールは、既に着色してしまっていることが多い。従って、本発明によれば、市販のα−トコフェロールを用いる場合であっても着色の程度を低減させることができるという利点がある。つまり、本発明のα−トコフェロールの着色防止方法によれば、着色してしまった市販のα−トコフェロールの着色の程度を低減させることもできる。
【００７６】
保管中における着色の程度の低減は、重合禁止剤組成物と同様に、ハイドロキノン、ｐ−メトキシフェノール等のフェノール系重合禁止剤、フェノチアジン等のアミン系重合禁止剤についても同様に達成することができる。
【００７７】
［２−３］Ｎ置換ヒドロキシルアミン化合物の添加量：
Ｎ置換ヒドロキシルアミン化合物の添加量は、フェノール系重合禁止剤、又はアミン系重合禁止剤１００質量部に対して、０．２〜１００質量部であり、０．３〜７０質量部であることが好ましく、０．４〜５０質量部であることが更に好ましい。Ｎ置換ヒドロキシルアミン化合物の添加量がこの範囲にあることで、例えば、空気による酸化等に起因する重合禁止剤、特に重合禁止剤としてのα−トコフェロールの着色を防止できる。また、着色した重合禁止剤、特にα−トコフェロールの色を着色前の色に戻すことができる。つまり、既に着色してしまった重合禁止剤、特にα−トコフェロール（α−トコフェロール溶液）の色を着色前の色に戻すこと（即ち、着色を低減させること）ができる。しかも、重合禁止剤、特にα−トコフェロールの重合禁止機能、及び酸化防止機能は維持される。
【００７８】
重合禁止剤、特にα−トコフェロール１００質量部に対して、Ｎ置換ヒドロキシルアミン化合物の添加量を、０．２質量部以上とすると、重合禁止剤、特にα−トコフェロールが着色していたとしても、重合禁止剤、特にα−トコフェロール（即ち、α−トコフェロール溶液）の色を着色前の色に戻すこと（即ち、着色の程度を低減する）ができる。
【００７９】
Ｎ置換ヒドロキシルアミン化合物の添加量が０．２質量部未満では、着色を防止する効果が十分に得られない。Ｎ置換ヒドロキシルアミン化合物の添加量が１００質量部超では、多量に添加することによるきわだった着色防止効果が得られない。そればかりか、重合禁止剤中にＮ置換ヒドロキシルアミン化合物が多量に含有することから、そのような多量にＮ置換ヒドロキシルアミン化合物を添加する重合禁止剤組成物は、その用途によっては好ましくなく、使用分野が制限される。
【００８０】
［２−４］その他の成分：
このフェノール系重合禁止剤、又はアミン系重合禁止剤の着色を防止する重合禁止剤の着色防止方法においても、重合禁止剤組成物と同様に、本発明の目的を阻害しない限り、必要に応じてその他の成分を配合しても良い。その他の成分としては、重合禁止剤組成物において説明したものと同じものを使用することができる。また、着色防止剤、有機溶剤も使用することができ、その他の成分と同様に、重合禁止剤組成物において説明したものと同じものを使用することができる。
【００８１】
［３］材料組成物：
本発明の材料組成物は、前記した重合禁止剤組成物と、重合性単量体、又は重合性単量体の部分重合物、若しくは重合性単量体の重合物と、を含有するものである。この重合禁止剤組成物は、重合性単量体、又は重合性単量体の部分重合物、若しくは重合性単量体の重合物の重合を有効に防止することができる。しかも、Ｎ置換ヒドロキシルアミン化合物が重合禁止剤、特にα−トコフェロールの酸化による着色を防止しつつ、着色を促進してしまうような作用が小さいので、材料組成物の着色を防止することができる。
【００８２】
［３−１］重合性単量体、又は重合性単量体の部分重合物、若しくは重合物：
重合性単量体、又は重合性単量体の部分重合物、若しくは重合物を構成する単量体としては、特に限定されるものではなく、重合物製品に応じて適宣選択することができる。重合性単量体は、アクリル酸、アクリル酸エステル、メタクリル酸、メタクリル酸エステル、スチレン、アクリロニトリル、イソプレン、クロロプレン、塩化ビニル、及び酢酸ビニル等からなる群から選択される少なくとも１種であることが好ましい。
【００８３】
アクリル酸エステルの具体例としては、アクリル酸メチル、アクリル酸エチル、アクリル酸ブチル、アクリル酸２−エチルヘキシル等が挙げられる。また、メタクリル酸エステルの具体例としては、メタクリル酸メチル、メタクリル酸エチル、メタクリル酸ブチル、メタクリル酸シクロヘキシル、メタクリル酸２−エチルヘキシル、メタクリル酸ステアリル、メタクリル酸ラウリル等が挙げられる。
【００８４】
重合性単量体の部分重合物、若しくは重合物としては、例えば、ポリアクリル酸、ポリアクリル酸エステル、ポリメタクリル酸、ポリメタクリル酸エステル、ポリスチレン、ポリアクリロニトリル、ポリブタジエン、ポリイソプレン、ポリクロロプレン、ポリ塩化ビニル、ポリ酢酸ビニル、上記重合性単量体が１種類、若しくは２種類以上が、（共）重合した部分重合物、又は重合物がある。
【００８５】
なお、本明細書にいう重合物とは、重合性単量体を重合させて得られた重合物そのものに加えて、例えば、ゴム材料のように、得られた重合物を架橋させた架橋生成物のような、得られた重合物に製品の用途に応じて所定の処理を施したものや天然物も含むものである。架橋生成物として、具体的には、スチレン−ブタジエンゴム、アクリロニトリル−ブタジエンゴム、ブタジエンゴム、イソプレンゴム、クロロプレンゴム、アクリルゴム等が挙げられる。また、天然物として、具体的には、天然ゴム等が挙げられる。
【００８６】
重合禁止剤組成物の含有量は、重合性単量体、又は重合性単量体の部分重合物、若しくは重合物１００質量部に対して、０．０００１〜２０質量部であることが好ましく、０．００１〜１０質量部であることが更に好ましく、０．０１〜５質量部であることが特に好ましい。重合禁止剤組成物の含有量が０．０００１質量部未満であると、重合禁止機能や酸化防止機能の効果が不十分になる場合がある。一方、重合禁止剤組成物の含有量が２０質量部超であると、過剰に使用することになり、経済上好ましくない場合がある。
【００８７】
［４］材料組成物の着色防止方法：
本発明の材料組成物の着色防止方法は、「［１］重合禁止剤組成物」に記載のフェノール系重合禁止剤、又はアミン系重合禁止剤と、一般式：Ｒ１Ｒ２Ｎ−ＯＨで示されるＮ置換ヒドロキシルアミン化合物と、を含有する重合禁止剤組成物を、「［３−１］重合性単量体、又は重合性単量体の部分重合物、若しくは重合物」に記載の重合性単量体、又は重合性単量体の部分重合物、若しくは重合物に添加する材料組成物の着色防止方法である。この着色防止方法によれば、重合禁止剤組成物が、所定のＮ置換ヒドロキシルアミン化合物を所定量で含有し、重合禁止剤、特にα−トコフェロールの着色を長期間にわたり安定して防止することができることから、重合性単量体、又は重合性単量体の部分重合物、若しくは重合物の着色を有効に防止することができる。
【実施例】
【００８８】
以下、本発明を実施例に基づいて具体的に説明する。但し、本発明はこれらの実施例に限定されるものではない。なお、実施例、比較例中の「部」、及び「％」は、特に断らない限り質量基準である。
【００８９】
（実施例１：ＮＯｘ試験）
まず、α−トコフェロール１００部とＮ，Ｎ−ジエチルヒドロキシルアミン（以下の記載、及び各表において、「ＤＥＨＡ」と略記する）１１．１部（α−トコフェロールに対するＤＥＨＡの含有量１０％）とをスクリュー管に入れ、栓をして、超音波洗浄機を用いて混合した。このようにして、α−トコフェロールとＤＥＨＡを均一に混合し溶解液を調製した。この溶解液について、「ＮＯｘ試験」を下記のようにして行った。
【００９０】
ＮＯｘ試験は、α−トコフェロールの酸化やＮＯｘ着色に対する色相の堅ろう性を見るための促進試験である。
【００９１】
まず、溶解液について、ＪＩＳ  Ｋ  ００７１−２（化学製品の色試験方法）に準じ、ガードナー比色計で標準液と目視で比色しガードナー色数を求めた（表１において、「ＮＯｘ処理前のガードナー色数」と記載する。）。本実施例において、ＮＯｘ処理前のガードナー色数は、表１に示すように「１」であった。
【００９２】
また、上記溶解液を１０ｇ計量し、バイアル瓶（３０ｍｌ）に入れ、ゴムキャップとアルミホルダーで密栓した。つぎに、ＪＩＳ  Ｌ  ０８５５（酸化窒素ガスに対する染色堅ろう度試験方法）に準じ、酸化窒素ガス発生装置で発生させたＮＯｘガスを、シリンジを使って２ｍｌ採取し、上記溶解液を入れたバイアル瓶に注入し、よく振ってＮＯｘガスと溶解液を混合した。混合後、室温にて１時間放置し、ＪＩＳ  Ｋ  ００７１−２に準じ、ガードナー比色計で標準液と目視で比色しガードナー色数を求めた（表１において、「ＮＯｘ処理後のガードナー色数」と記載する。）。ＮＯｘ処理後のガードナー色数は、表１に示すように「１」であった。このように、ＮＯｘ処理前後のガードナー色数は同じであり、上記処理による着色は見られなかった。
【００９３】
【表１】
2016160189.tif 000002
【００９４】
（実施例２〜４：ＮＯｘ試験）
α−トコフェロールとＤＥＨＡを、表１に示すような量としたほかは、実施例１と同様にして溶解液を調製した。これらの溶解液について、実施例１と同様にして、ＮＯｘ処理前、及びＮＯｘ処理後のガードナー色数を求めた。結果を表１に示した。
【００９５】
（比較例１：ＮＯｘ試験）
α−トコフェロール１００部のみの、ＮＯｘ処理前、及びＮＯｘ処理後のガードナー色数を実施例１と同様にして求めた。結果を表１に示した。
【００９６】
（比較例２〜４：ＮＯｘ試験）
α−トコフェロールとγ−ブチロラクトン（以下の記載、及び各表において、「ＧＢＬ」と略記する。）を、表１に示すような量としたほかは、実施例１と同様にして溶解液を調製した。これらの溶解液について、実施例１と同様にして、ＮＯｘ処理前、及びＮＯｘ処理後のガードナー色数を求めた。結果を表１に示した。α−トコフェロールは、溶剤で希釈されると、その希釈濃度により色調が変化する。このことは、着色防止剤を含有することで、溶液の濃度が低下することから、着色防止剤の効果をみるために、ＧＢＬ（不活性な溶剤）を使用し、α−トコフェロールの濃度を変化させ、ＮＯｘ処理前、及びＮＯｘ処理後のガードナー色数を求めた。
【００９７】
（比較例５：ＮＯｘ試験）
α−トコフェロールとＤＥＨＡを、表１に示すような量としたほかは、実施例１と同様にして溶解液を調製した（α−トコフェロールに対するＤＥＨＡの含有量０．０１％）。この溶解液について、実施例１と同様にして、ＮＯｘ処理前、及びＮＯｘ処理後のガードナー色数を求めた。結果を表１に示した。
【００９８】
表１から、ＮＯｘ試験においては、ＤＥＨＡの含有量を一定の範囲とすることで、α−トコフェロールの着色を確実に防止できることがわかる（実施例１〜４）。一方、ＧＢＬで希釈した同濃度のα−トコフェロール溶液は、ＤＥＨＡを含有したα−トコフェロール溶液と比較して着色が進行していることがわかる（比較例２〜４）。さらに、ＤＥＨＡの含有量が所定量よりも少ない場合には、着色を防止する効果が得られないことがわかる（比較例５）。
【００９９】
（実施例５：室温試験）
まず、α−トコフェロール１００部とＤＥＨＡ１１．１部（α−トコフェロールに対するＤＥＨＡの含有量１０％）とをスクリュー管に入れ、栓をして、超音波洗浄機を用いて混合した。このようにして、α−トコフェロールとＤＥＨＡを均一に混合し溶解液を調製した。
【０１００】
この溶解直後の溶解液について、ＪＩＳ  Ｋ  ００７１−２に準じ、ガードナー比色計で標準液と目視で比色しガードナー色数を求めた。溶解直後の溶解液のガードナー色数は「２」であった。この溶解液を室温（２５℃）で保管した。保管開始から１日経過後、２日経過後、３日経過後、１週間経過後、２週間経過後、３週間経過後、４週間経過後の各溶解液について、ＪＩＳ  Ｋ  ００７１−２に準じ、ガードナー比色計で標準液と目視で比色しガードナー色数を求めた。それらの結果を表２、及び図１に示した。
【０１０１】
【表２】
2016160189.tif 000003
【０１０２】
（実施例６〜８：室温試験）
ＤＥＨＡの配合量を、表２に示すような量としたほかは、実施例５と同様にして溶解液を調製した。これらの溶解液について、実施例５と同様にして、室温（２５℃）で保管した場合のガードナー色数を求めた。それらの結果を表２、及び図１に示した。
【０１０３】
（比較例６：室温試験）
α−トコフェロール１００部のみを、室温（２５℃）で保管した場合のガードナー色数を実施例５と同様にして求めた。その結果を表２、及び図１に示した。
【０１０４】
（比較例７、８：室温試験）
ＧＢＬの配合量を、表２に示すような量としたほかは、実施例５と同様にして溶解液を調製した。これらの溶解液について、実施例５と同様にして、室温（２５℃）で保管した場合のガードナー色数を求めた。それらの結果を表２、及び図１に示した。
【０１０５】
表２、及び図１から、本発明の重合禁止剤組成物は、室温（２５℃）で長期間保管をしても安定した着色防止効果を有することがわかる（実施例５〜８）。一方、ＧＢＬ（不活性な溶剤）で希釈した同濃度のα−トコフェロール溶液は、着色を抑制する効果が得られないことがわかる（比較例７、８）。
【０１０６】
（実施例９：加熱試験）
まず、α−トコフェロール１００部とＤＥＨＡ１１．１部（α−トコフェロールに対するＤＥＨＡの含有量１０％）とをスクリュー管に入れ、栓をして、超音波洗浄機を用いて混合した。このようにして、α−トコフェロールとＤＥＨＡを均一に混合し溶解液を調製した。
【０１０７】
この溶解直後の溶解液について、ＪＩＳ  Ｋ  ００７１−２に準じ、ガードナー比色計で標準液と目視で比色しガードナー色数を求めた。溶解直後の溶解液のガードナー色数は「２」であった。この溶解液を加熱下（温度４０℃）で保管した。保管開始から１日経過後、２日経過後、３日経過後、１週間経過後、２週間経過後、３週間経過後、４週間経過後の各溶解液について、ＪＩＳ  Ｋ  ００７１−２に準じ、ガードナー比色計で標準液と目視で比色しガードナー色数を求めた。それらの結果を表３、及び図２に示した。
【０１０８】
【表３】
2016160189.tif 000004
【０１０９】
（実施例１０〜１２：加熱試験）
ＤＥＨＡの配合量を、表３に示すような量としたほかは、実施例９と同様にして溶解液を調製した。これらの溶解液について、実施例９と同様にして、加熱下（温度４０℃）で保管した場合のガードナー色数を求めた。それらの結果を表３、及び図２に示した。
【０１１０】
（比較例９：加熱試験）
α−トコフェロール１００部のみの、加熱下（温度４０℃）で保管した場合のガードナー色数を実施例９と同様にして求めた。その結果を表３、及び図２に示した。
【０１１１】
（比較例１０、１１：加熱試験）
ＧＢＬの配合量を、表３に示すような量としたほかは、実施例９と同様にして溶解液を調製した。これらの溶解液について、実施例９と同様にして、加熱下（温度４０℃）で保管した場合のガードナー色数を求めた。それらの結果を表３、及び図２に示した。
【０１１２】
表３、及び図２から、本発明の重合禁止剤組成物は、４０℃での長期間保管においても、安定した着色防止効果を有することがわかる（実施例９〜１２）。一方、ＧＢＬで希釈した同濃度のα−トコフェロール溶液は、α−トコフェロールの着色を長期間にわたって防止する効果が得られないことがわかる（比較例１０、１１）。
【０１１３】
（実施例１３：室温試験）
まず、イオン交換水１００部、ハイドロキノン１部、ＤＥＨＡ０．５部（ハイドロキノンに対するＤＥＨＡの含有量５０％）をスクリュー管に入れ、栓をして、超音波洗浄機を用い、イオン交換水、ハイドロキノン、ＤＥＨＡを均一に混合し溶解液を調製した。
【０１１４】
この溶解直後の溶解液について、ＪＩＳ  Ｋ  ００７１−２に準じ、ガードナー比色計で標準液と目視で比色しガードナー色数を求めた。溶解直後の溶解液のガードナー色数は「１」であった。この溶解液を室温（２５℃）で保管した。保管開始から４週間経過後の溶解液について、ＪＩＳ  Ｋ  ００７１−２に準じ、ガードナー比色計で標準液と目視で比色しガードナー色数を求めた。その結果を表４に示した。
【０１１５】
【表４】
2016160189.tif 000005
【０１１６】
（比較例１２：室温試験）
イオン交換水１００部にハイドロキノン１部を混合し溶解液を調製した。この溶解直後の溶解液について、ＪＩＳ  Ｋ  ００７１−２に準じ、ガードナー比色計で標準液と目視で比色しガードナー色数を求めた。溶解直後の溶解液のガードナー色数は「１」であった。この溶解液について、実施例１３と同様にして、室温（２５℃）で４週間保管した場合のガードナー色数を求めた。その結果を表４に示した。
【０１１７】
（実施例１４：室温試験）
まず、テトラエチレングリコールジメチルエーテル７５部、フェノチアジン２５部、Ｎ，Ｎ−ジベンジルヒドロキシルアミン（以下の記載、及び各表において、「ＤＢＨＡ」と略記する）０．１部（フェノチアジンに対するＤＢＨＡの含有量０．４％）をスクリュー管に入れ、栓をして、超音波洗浄機を用い、テトラエチレングリコールジメチルエーテル、フェノチアジン、ＤＢＨＡを均一に溶解し溶解液を調製した。
【０１１８】
この溶解液を室温（２５℃）で保管した。保管開始から４週間経過後の溶解液について、ＪＩＳ  Ｋ  ００７１−２に準じ、ガードナー比色計で標準液と目視で比色しガードナー色数を求めた。その結果を表４に示した。
【０１１９】
（比較例１３：室温試験）
フェノチアジン２５部とテトラエチレングリコールジメチルエーテル７５部をスクリュー管に入れ、栓をして、超音波洗浄機を用い、フェノチアジンとテトラエチレングリコールジメチルエーテルを均一に混合し溶解液を調製した。この溶解液について、実施例１４と同様にして、室温下（２５℃）で４週間保管した場合のガードナー色数を求めた。その結果を表４に示した。
【０１２０】
（実施例１５：屋外暴露試験）
ｐ−メトキシフェノールを含有する重合禁止剤組成物は、室温保管において着色の進行が緩やかであったため、屋外暴露による促進試験を実施した。まず、ｐ−メトキシフェノール１部、ＤＥＨＡ０．５部（ｐ−メトキシフェノールに対するＤＥＨＡの含有量５０％）、ＧＢＬ１００部をスクリュー管に入れ、栓をして、超音波洗浄機を用い、ｐ−メトキシフェノール、ＤＥＨＡ、ＧＢＬを均一に混合し溶解液を調製した。
【０１２１】
この溶解液について、１週間屋外暴露した後、ＪＩＳ  Ｋ  ００７１−２に準じ、ガードナー比色計で標準液と目視で比色しガードナー色数を求めた。その結果を表４に示した。
【０１２２】
（比較例１４：屋外暴露試験）
ｐ−メトキシフェノール１部とＧＢＬ１００部を実施例１５と同様にして混合し溶解液を調製した。この溶解液を、実施例１５と同様にして、１週間屋外暴露し、１週間経過後の溶解液について、ガードナー色数を実施例１５と同様にして求めた。その結果を表４に示した。
【０１２３】
（実施例１６、１７：着色低減試験）
フェノチアジン２５部、テトラエチレングリコールジメチルエーテル７５部をスクリュー管に入れ、栓をして、超音波洗浄機を用い、フェノチアジンとテトラエチレングリコールジメチルエーテルを均一に混合し溶解液を調製した。これらの溶解液を室温状態で４週間保管したところ、いずれの溶解液も橙色に着色した。これらの橙色に着色した各溶解液に、ＤＥＨＡを０.１部（実施例１６）、又はＤＢＨＡを０.１部（実施例１７）加え、スクリュー管に入れ、栓をして、超音波洗浄機を用い、橙色に着色した溶解液とＤＥＨＡ、橙色に着色した溶解液とＤＢＨＡを均一に混合し溶解液を調製した。
【０１２４】
これらの溶解液について、室温（２５℃）で１日経過後の色相の変化を調べたところ、表５に示すように、いずれも橙色から、薄黄色に変化した。実施例１６、１７は色相の変化が同じであったため、図３に、実施例１７の色相の変化を示した。
【０１２５】
【表５】
2016160189.tif 000006
【０１２６】
図３において、実施例１７のフェノチアジンとテトラエチレングリコールジメチルエーテルを均一に混合し溶解液を室温状態で４週間保管後の色相を示す写真を、「ＤＢＨＡ添加前」とし、その溶解液にＮ，Ｎ−ジベンジルヒドロキシルアミンを添加したフェノチアジン含有組成物の、室温（２５℃）で１日経過後の色相を示す写真を、「ＤＢＨＡ添加後」とした。
【産業上の利用可能性】
【０１２７】
本発明の重合禁止剤組成物は、長期間にわたって着色が防止される。本発明の重合禁止剤組成物は、ゴム材料、プラスチック材料、及び包装材料等の分野での利用が可能である。
【図１】
2016160189.tif 000007
【図２】
2016160189.tif 000008
【図３】
2016160189.tif 000009